(57)【要約】      （修正有）【課題】黒度の高い漆黒性に優れ、さらに深み感のある、外観に優れた積層体及び該積層体の製造方法を提供する。【解決手段】空隙率が５０％以上の多孔質黒色顔料とバインダー成分とを５０：５０〜１００：０（体積比率）で含む黒色層［Ａ層］、及び膜厚が１μｍ以上の透明樹脂層［Ｂ層］が順次積層された積層体及び該積層体の製造方法。黒色層［Ａ層］の膜厚が０．３μｍ以上である。透明樹脂層［Ｂ層］の膜厚が５〜１５０μｍである。多孔質黒色顔料のＢＥＴ比表面積が６００ｍ２／ｇ以上である。【選択図】なし【特許請求の範囲】
【請求項１】
空隙率が５０％以上の多孔質黒色顔料とバインダー成分とを５０：５０〜１００：０（体積比率）で含む黒色層［Ａ層］、及び膜厚が１μｍ以上の透明樹脂層［Ｂ層］が順次積層された積層体。
【請求項２】
前記黒色層［Ａ層］の膜厚が０．３μｍ以上である、請求項１に記載の積層体。
【請求項３】
前記透明樹脂層［Ｂ層］の膜厚が５〜１５０μｍである、請求項１又は２に記載の積層体。
【請求項４】
前記多孔質黒色顔料のＢＥＴ比表面積が６００ｍ２／ｇ以上である、請求項１〜３いずれか１項に記載の積層体。
【請求項５】
基材層、黒色層［Ａ層］、及び膜厚が１μｍ以上の透明樹脂層［Ｂ層］が順次積層された積層体の製造方法であって、以下の工程１及び２を含むことを特徴とする積層体の製造方法。
工程１：前記基材上に、空隙率が５０％以上の多孔質黒色顔料とバインダー成分とを５０：５０〜１００：０（体積比率）で含む黒色層形成用塗料を塗工した後、乾燥して、黒色層表面の粗さパラメーターＲｔが０．１５〜５μｍ、Ｒａが０．０１〜０．５μｍ、Ｌ＊値が２０以下、４００〜７００ｎｍにおける、正反射率の最大値が０．８％以下、散乱反射率の最大値が２％以下、光透過率の最大値が５％以下である黒色層［Ａ層］を形成する。
工程２：前記黒色層［Ａ層］上に、透明樹脂組成物を塗工、乾燥して膜厚が１μｍ以上の透明樹脂層［Ｂ層］を形成する。
【発明の詳細な説明】
【技術分野】
【０００１】
本発明は積層体及び該積層体の製造方法に関し、更に詳しくは、空隙率が５０％以上の多孔質黒色顔料とバインダー成分とを５０：５０〜１００：０（体積比率）で含む黒色層と膜厚が１μｍ以上の透明樹脂層とを有する積層体に関する。
【背景技術】
【０００２】
特許文献１及び２には、漆黒性の樹脂塗工物、フィルム、成形物を得るためにはカーボンブラックを樹脂溶液や固形樹脂に均一に分散させることが開示されている。
特許文献３には、多孔質カーボンから形成される着色低抵抗膜上に、前記着色低抵抗膜より低屈折率の膜が形成されてなる多層膜が開示されている。
【先行技術文献】
【特許文献】
【０００３】
【特許文献１】特開２００１−１７９１７６号公報
【特許文献２】特開２００４−０９８０３３号公報
【特許文献３】特開平０８−０５４５０２号公報
【発明の概要】
【発明が解決しようとする課題】
【０００４】
しかし、特許文献１及び２の発明では、明度（Ｌ*）が高い（灰色・白）方向にあり、色度（a*、b*）がプラス方向（＋a*:赤、＋b*:黄）となり、いわゆる「ピアノブラック」や「カラスの濡れ羽色」といった漆黒性を表現することが困難であった。
また特許文献３の発明は、低抵抗性を実現するために、着色低抵抗膜上の低屈折率層の膜厚は１００ｎｍ程度とする必要がある。しかしながら、１００ｎｍ程度の膜厚は可視光の波長より薄いため漆黒性を発現することが困難であった。また１００ｎｍ程度の膜厚では下地の表面粗さが多層膜の表面に影響を与えるため、塗膜表面の凹凸により漆黒性を表現することが困難であった。
本発明は、上記従来の問題を解決するものであり、黒度の高い漆黒性に優れ、さらに深み感のある外観に優れた積層体及び該積層体の製造方法を提供することを目的とする。
【課題を解決するための手段】
【０００５】
すなわち、本発明は以下〔１〕〜〔５〕に関する。
【０００６】
〔１〕  空隙率が５０％以上の多孔質黒色顔料とバインダー成分とを５０：５０〜１００：０（体積比率）で含む黒色層［Ａ層］、及び膜厚が１μｍ以上の透明樹脂層［Ｂ層］が順次積層された積層体。
【０００７】
〔２〕  前記黒色層［Ａ層］の膜厚が０．３μｍ以上である、〔１〕に記載の積層体。
【０００８】
〔３〕  前記透明樹脂層［Ｂ層］の膜厚が５〜１５０μｍである、〔１〕又は〔２〕に記載の積層体。
【０００９】
〔４〕  前記多孔質黒色顔料のＢＥＴ比表面積が６００ｍ２／ｇ以上である、〔１〕〜〔３〕いずれか１項に記載の積層体。
【００１０】
〔５〕  基材層、黒色層［Ａ層］、及び膜厚が１μｍ以上の透明樹脂層［Ｂ層］が順次積層された積層体の製造方法であって、以下の工程１及び２を含むことを特徴とする積層体の製造方法。
工程１：前記基材上に、空隙率が５０％以上の多孔質黒色顔料とバインダー成分とを５０：５０〜１００：０（体積比率）で含む黒色層形成用塗料を塗工した後、乾燥して、黒色層表面の粗さパラメーターＲｔが０．１５〜５μｍ、Ｒａが０．０１〜０．５μｍ、Ｌ＊値が２０以下、４００〜７００ｎｍにおける、正反射率の最大値が０．８％以下、散乱反射率の最大値が２％以下、光透過率の最大値が５％以下である黒色層［Ａ層］を形成する。
工程２：前記黒色層［Ａ層］上に、透明樹脂組成物を塗工、乾燥して膜厚が１μｍ以上の透明樹脂層［Ｂ層］を形成する。
【発明の効果】
【００１１】
本発明の積層体により、漆黒性に優れた樹脂組成物が得られる。よって、高い漆黒性が必要とされる様々な用途分野において、本発明で得られる積層体を使用することが可能である。特に本発明の積層体は、外観にも優れるため、高い意匠性を要求される用途においても、好適に用いることができるものである。
【発明を実施するための形態】
【００１２】
以下、本発明について詳細に説明する。
【００１３】
＜積層体＞
本発明の積層体は、空隙率が５０％以上の多孔質黒色顔料とバインダー成分とを５０：５０〜１００：０（体積比率）で含む黒色層［Ａ層］と、膜厚が１μｍ以上の透明樹脂層［Ｂ層］とが順次積層されてなることを特徴とする。上記により、漆黒性に優れ、かつ外観にも優れる積層体とすることができる。また、黒色層［Ａ層］、及び透明樹脂層［Ｂ層］の少なくともいずれか一方に、接着層［Ｃ層］を有していてもよい。接着層［Ｃ層］を有することで、本発明の積層体を種々の被着体に貼り付け、容易に漆黒性を付与することが可能となる。また、黒色層［Ａ層］と透明樹脂層［Ｂ層］の間に他の層が設けられていても良い。又は透明樹脂層［Ｂ層］の両方に他の層が設けられていても良い。
【００１４】
積層体のＪＩＳ  Ｚ８７２９に基づいたＬ＊、ａ＊、ｂ＊表色系におけるＬ＊は２．５以下であることが好ましく、２．０以下であることがさらに好ましい。また、ａ＊は−２．０以上、２．０以下であることが好ましく、ｂ＊は−２．０以上０．３以下であることが好ましい。特に斯かる範囲であれば、漆黒性に優れた積層体が得られる。Ｌ＊が小さい程、黒度が高い（明度が低い）ことを示す。ａ＊とｂ＊はゼロ（０）に近い値である程、黒い色相であるといえる。
【００１５】
積層体のＪＩＳ  Ｚ８７２９で規定されるＬ＊ａ＊ｂ＊表色系における明度（Ｌ＊）及び色度（ａ＊、ｂ＊）は、透明樹脂層側から、色差計（ＮＩＰＰＯＮＤＥＮＳＨＯＫＵ社製、ＳｐｅｃｔｒｏＣｏｌｏｒＭｅｔｅｒＳＥ２０００）を用いて測定することによって得られる。
【００１６】
透明樹脂層［Ｂ層］側から測定した積層体の波長３８０〜７８０ｎｍにおける平均反射率は１０％以下であることが好ましく、５％以下であることがさらに好ましい。特に斯かる範囲であれば、漆黒性に優れた積層体が得られる。
【００１７】
平均反射率は、紫外可視近赤外分光光度計（日立製作所社製、ＵＶ−３５００、積分球使用）を用い、透明樹脂層側から波長３００〜１５００ｎｍにおける絶対反射スペクトルを５ｎｍの範囲で測定し、波長３８０ｎｍ〜７８０ｎｍの各反射率の加重平均値を求めることで算出できる。
【００１８】
本発明の積層体の形成方法は、積層体の用途等により最適な方法を選択すれば良い。また、透明樹脂層［Ｂ層］の形成方法、及び形状により、必要に応じた方法を選択できる。
例えば、
（i）膜厚が１μｍ以上の透明樹脂層［Ｂ層］上に、空隙率が５０％以上の多孔質黒色顔料とバインダー成分とを５０：５０〜１００：０（体積比率）で含む黒色層形成用塗料を層形成し、その後加熱硬化させ黒色層［Ａ層］を形成する方法、
（ii）基材上に、前記黒色層形成用塗料を層形成し、その後加熱硬化させ黒色層［Ａ層］を形成した後、膜厚が１μｍ以上の透明樹脂層［Ｂ層］を積層する方法、
（iii）剥離フィルム上に、前記黒色層形成用塗料を層形成し、その後加熱硬化させ黒色層［Ａ層］を形成した後、膜厚が１μｍ以上の透明樹脂層［Ｂ層］を積層し、剥離フィルムを剥離除去する方法、
（iv）剥離フィルム上に、透明樹脂組成物を塗布しその後塗膜を加熱硬化させ膜厚が１μｍ以上の透明樹脂層［Ｂ層］を形成した後、透明樹脂層［Ｂ層］上に前記黒色層形成用塗料を層形成し、その後加熱硬化させ黒色層［Ａ層］を形成し、剥離フィルムを剥離除去する方法、などにより形成することができる。
【００１９】
本発明の積層体について、好ましくは、基材層、黒色層［Ａ層］、及び膜厚が１μｍ以上の透明樹脂層［Ｂ層］を順次積層された積層体であって、上記（ii）の方法で製造することが好ましい。より好ましくは、以下の工程１及び２を含む製造方法である。
工程１：前記基材上に、空隙率が５０％以上の多孔質黒色顔料とバインダー成分とを５０：５０〜１００：０（体積比率）で含む黒色層形成用塗料を塗工した後、乾燥して、黒色層表面の粗さパラメーターＲｔが０．１５〜５μｍ、Ｒａが０．０１〜０．５μｍ、Ｌ＊値が２０以下、４００〜７００ｎｍにおける、正反射率の最大値が０．８％以下、散乱反射率の最大値が２％以下、光透過率の最大値が５％以下である黒色層［Ａ層］を形成する。
工程２：前記黒色層［Ａ層］上に、透明樹脂組成物を塗工、乾燥して膜厚が１μｍ以上の透明樹脂層［Ｂ層］を形成する。
【００２０】
また、接着層［Ｃ層］を有する場合は、例えば、
（I）上記いずれかの方法で得られた黒色層［Ａ層］と透明樹脂層［Ｂ層］が積層された積層体のどちらか一方の面に粘着剤又は接着剤を塗布した後に加熱乾燥、硬化する方法、
（II）剥離フィルム上に、粘着剤又は接着剤を塗布した後に加熱乾燥、硬化させ接着層［Ｃ層］を形成した後、上記いずれか記載の方法で得られた黒色層［Ａ層］と透明樹脂層［Ｂ層］が積層された積層体のどちらか一方の面と接着層［Ｃ層］とを貼り合わせる方法、
（III）剥離フィルム上に、黒色層形成用塗料を層形成し、その後加熱硬化させ黒色層［Ａ層］を形成し、別の剥離フィルム上に形成した接着層［Ｃ層］と黒色層［Ａ層］とを貼り合わせたのちに黒色層［Ａ層］上の剥離フィルムを剥離除去し、さらに黒色層［Ａ層］上に透明樹脂層［Ｂ層］を積層する方法、
などにより形成することができる。
【００２１】
＜黒色層［Ａ層］＞
本発明の黒色層［Ａ層］は、空隙率が５０％以上の多孔質黒色顔料とバインダー成分とを５０：５０〜１００：０（体積比率）で含むことを特徴とする。また、このような空隙率が５０％以上の多孔質黒色顔料とバインダー成分とを５０：５０〜１００：０（体積比率）で含む黒色層形成用塗料を塗布することにより、漆黒性に優れた黒色層［Ａ層］とすることが可能となる。
【００２２】
［空隙率が５０％以上の多孔質黒色顔料］
本発明に使用することができる多孔質黒色顔料は、空隙率が５０％以上であれば特に制限はないが、カーボンブラック、黒鉛、酸化物系黒色顔料などや、カーボンブラック、黒鉛、酸化物系黒色顔料を骨格としたエアロゲルのような形態を持つ多孔質体を使用でき、これらは単独でも混合して用いても良いが、特に多孔質カーボンブラックを単独で使用することが好ましい。また、空隙率が高くなるほど、光の吸収率が向上し漆黒性が増すため、空隙率は５０％以上であることが必要であり、好ましくは７５％以上である。
空隙率が５０％以上の多孔質黒色顔料ではない黒色顔料を併用することも可能ではあるが、漆黒性の発現の観点からは空隙率が５０％以上の多孔質黒色顔料１００質量部に対し、５０質量部以下が好ましい。使用できる空隙率が５０％以上の多孔質黒色顔料ではない黒色顔料は、カーボンブラック、黒鉛、酸化物系黒色顔料などが挙げられるが、黒色であれば特に制限はない。
【００２３】
空隙率は既知の方法から算出することができ、例えば、物理ガス吸着法、ｔプロット、ＢＪＨ法などによって算出することができる。
【００２４】
多孔質黒色顔料の比表面積は、６００ｍ２／ｇ以上であることが好ましく、より好ましくは１２００ｍ２／ｇ以上である。比表面積が高いほど光の吸収性が向上し、漆黒性の観点から望ましい。
【００２５】
［バインダー成分］
本発明の黒色層［Ａ層］は、多孔質黒色顔料の他に必要に応じてバインダー成分を含むことができる。
黒色層［Ａ層］に使用することができるバインダー成分に特に制限はないが、例えば、ポリウレタン樹脂、ポリエステル樹脂、ポリエステルウレタン樹脂、ウレタンウレア樹脂、アルキッド樹脂、ブチラール樹脂、アセタール樹脂、ポリアミド樹脂、アクリル樹脂、スチレン−アクリル樹脂、スチレン樹脂、ニトロセルロース、ベンジルセルロース、セルロース（トリ）アセテート、カゼイン、シェラック、ギルソナイト、スチレン−無水マレイン酸樹脂、ポリブタジエン樹脂、ポリ塩化ビニル樹脂、ポリ塩化ビニリデン樹脂、ポリフッ化ビニリデン樹脂、ポリ酢酸ビニル樹脂、エチレン酢酸ビニル樹脂、塩化ビニル／酢酸ビニル共重合体樹脂、塩化ビニル／酢酸ビニル／マレイン酸共重合体樹脂、フッ素樹脂、シリコン樹脂、エポキシ樹脂、フェノキシ樹脂、フェノール樹脂、マレイン酸樹脂、尿素樹脂、メラミン樹脂、ベンゾグアナミン樹脂、ケトン樹脂、石油樹脂、ロジン、ロジンエステル、ポリビニルアルコール、ポリビニルピロリドン、ポリアクリルアミド、ヒドロキシエチルセルロース、ヒドロキシプロピルセルロース、メチルセルロース、エチルセルロース、ヒドロキシエチルメチルセルロース、ヒドロキシプロピルメチルセルロース、カルボキシメチルセルロース、カルボキシメチルエチルセルロース、カルボキシメチルニトロセルロース、エチレン／ビニルアルコール樹脂、ポリオレフィン樹脂、塩素化ポリオレフィン樹脂、変性塩素化ポリオレフィン樹脂、及び塩素化ポリウレタン樹脂等が挙げられる。
【００２６】
黒色層［Ａ層］には必要に応じて、硬化剤を使用することができる。使用できる硬化剤に制限はないが、ポリイソシアネート、エポキシ樹脂などが挙げられる。
【００２７】
黒色層［Ａ層］に使用することができるバインダー成分として、オリゴマー及び／又はモノマーからなる電子線又は紫外線硬化性樹脂を用いても良い。
単官能モノマーとしては、特に制限はないが、２−（２−エトキシエトキシ）エチルアクリレート、ステアリルアクリレート、テトラヒドロフルフリルアクリレート、ラウリルアクリレート、２ − フェノキシエチルアクリレート、インデシルアクリレート、イソクチルアクリレート、トリデシルアクリレート、カプロラクトンアクリレート、４−ヒドロキシブチルアクリレート、エトキシ化ノニフェノールアクリレート、プロポキシ化ノニルフェノールアクリレート、フェノキシエチルアクリレート、フェノキシジエチレンアクリレート、エチレンオキサイド変性ノニルフェニルアクリレート、メトキシトリエチレングリコールアクリレート、エチレンオキサイド２−エチルヘキシルアクリレート、イソボルニルアクリレート、ジプロピレングリコールアクリレート等やこれらのメタクリレートモノマーが挙げられる。
【００２８】
二官能モノマーとしては、１ ，３−ブタンジオールジアクリレート、１，４−ブタンジオールジアクリレート、ポリエチレングリコールジアクリレート、ポリプロピレングリコールジアクリレート、ネオペンチルグリコールジアクリレート、プロポキシ化ネオペンチルグリコールジアクリレート、エトキシ化ネオペンチルグリコールジアクリレート、ヒドロキシピバリン酸ネオペンチルグリコールジアクリレート、（水素化） ビスフェノー
ルＡ ジアクリレート、（水素化） エチレンオキサイド変性ビスフェノールＡ ジアクリレート、（水素化） プロピレングリコール変性ビスフェノールＡ ジアクリレート、１ ， ６−ヘキサンジオールジアクリレート、２−エチル，２−ブチル−プロパンジオールジアクリレート、１，９−ノナンジオールジアクリレート等やこれらのメタクリレートモノマーが挙げられる。
【００２９】
多官能モノマーとしては、トリス（２−ヒドロキシエチル）イソシアヌレートトリアクリレート、エチレンオキサイド変性トリメチロールプロパントリアクリレート、プロピレンオキサイド変性トリメチロールプロパントリアクリレート、プロピレンオキサイド変性グリセリルトリアクリレート、ペンタエリスリトールトリアクリレート、トリメチロールプロパンアクリレート、エチレンオキサイド変性トリメチロールプロパンアクリレート、プロピレンオキサイド変性トリメチロールプロパンアクリレート、トリス（ アクリロキシエチル）イソシアヌレート、ペンタエリスリトールテトラアクリレート、ジトリメチロールプロパンテトラアクリレート、ジペンタエリスリトールヒドロキシペンタアクリレート、エトキシ化ペンタエリスリトールテトラアクリレート、ペンタアクリレートエステル、ジペンタエリスリトールヘキサアクリレート等やこれらのメタクリレートモノマーが挙げられる。
【００３０】
ラジカル重合性の架橋成分を紫外線により架橋させる場合には、特に制限はないが、例えば、光重合開始剤としてアセトフェノン類、ベンゾフェノン類、チオキサントン類、芳香族ジアゾニウム塩、メタロセンなどが挙げられる。また、重合促進剤として、アミン類、ホスフィン類を併用することも可能である。電子線により架橋させる場合にはこれらを配合しなくても良い。
また、カチオン反応性の成分を紫外線により架橋させる場合には、カチオン系開始剤としては、ルイス酸のジアゾニウム塩、ルイス酸のヨードニウム塩、ルイス 酸のスルホニウム塩、ルイス酸のホスホニウム塩、その他のハロゲン化物、トリアジン系開始剤、ボーレート系開始剤、及びその他の光酸発生剤などが挙げられる。電子線により架橋させる場合にはこれらを配合しなくても良い。
【００３１】
これらバインダー樹脂、オリゴマー、モノマーは単独でも混合して用いても良い。
【００３２】
多孔質黒色顔料とバインダー成分の比率は、占有体積比率で５０：５０〜１００：０であり、６５：３５〜１００：０であることが好ましく、より好ましくは８５：１５〜９５：５である。５０：５０より多く多孔質黒色顔料が配合されることで、光の吸収性が向上し、漆黒性を発現できる。さらに６５：３５より多く多孔質黒色顔料が配合されることで、より一層の塗膜の光吸収性を達成でき、漆黒性を向上させることが可能となる。また、９５：５より多孔質黒色顔料を少なくすることで膜の強度をより向上させることができる
【００３３】
各成分の占有体積比率は、各成分の質量と比重から理論的に求めた。なお、多孔質黒色顔料以外のその他の成分は、「１（ｇ／ｃｍ３）」と概算した。
例えば、多孔質黒色顔料の占有体積比率は、以下のようにして理論的に求めた。
（１）多孔質黒色顔料の体積＝質量（ｇ）÷（１−空隙率）
空隙率が８０％の多孔質黒色顔料、１ｇの占める体積は、
１（ｇ）÷（１−０．８）（ｇ／ｃｍ３）＝５ｃｍ３
（２）多孔質黒色顔料以外のその他の成分の体積＝質量（ｇ）÷１（ｇ／ｃｍ３）
バインダー成分、１ｇの占める体積は、
１（ｇ）÷１（ｇ／ｃｍ３）＝１ｃｍ３
従って、多孔質黒色顔料をＡ（ｇ）、バインダー成分をＢ（ｇ）用いる場合、両者の占有体積比率は、（１）×Ａ：（２）×Ｂとなる。
【００３４】
本発明の黒色層［Ａ層］は、少なくとも空隙率が５０％以上の多孔質黒色顔料を含むものであり、黒色層［Ａ層］の透明樹脂層［Ｂ層］側の表面の粗さパラメータＲｔが、好ましくは０．１５〜５μｍであり、より好ましくは０．１５〜２μｍである。Ｒｔが０．１５μｍ以上であることで、塗膜表面の凸部が十分な大きさを有し、良好な光吸収性を得ることができる。Ｒｔが５μｍ以下であることで、平滑性の高い積層体が得られる。また、Ｒｔが２μｍ以下であることで、さらに積層体の平滑性が良好となる。
黒色層［Ａ層］の透明樹脂層［Ｂ層］側の表面の粗さパラメータＲａは、好ましくは０．０１〜０．５μｍであり、より好ましくは０．０１〜０．１５μｍである。Ｒａが０．０１μｍ以上であることで、塗膜表面の凸部が十分な大きさを有し、良好な光吸収性を得ることができる。Ｒａが０．５μｍ以下であることで、平滑性の高い積層体が得られる。また、Ｒａが０．１５μｍ以下であることで、さらに積層体の平滑性が良好となる。
【００３５】
黒色層［Ａ層］の粗さ曲線Ｒｔ、Ｒａは、ＪＩＳ  Ｂ０６０１：２００１に準拠した方法で測定した値を示す。Ｒｔは粗さ曲線の最大断面高さを表し、評価長さにおける輪郭曲線の山高さＺｐの最大値と谷深さＺｖの最大値との和であり、次の式によって求められる値である。Ｒａは算術平均粗さを表し、粗さ曲線からその平均線の方向に基準長さだけを抜き取り、この抜取り部分の平均線の方向にＸ軸を、縦倍率の方向にＺ 軸を取り、粗さ曲線をＺ＝ｆ(ｘ)で表したときに、 次の式によって求められる値である。
【００３６】
【数１】
2019188631.tif 000002
【００３７】
【数２】
2019188631.tif 000003
【００３８】
本発明の黒色層［Ａ層］の膜厚は０．３μｍ以上が好ましく、１μｍ以上がより好ましい。膜厚が０．３μｍ以上であることで、漆黒性がより良好となる。
【００３９】
黒色層［Ａ層］の波長３８０〜７８０nmにおける平均反射率は、１０％以下であることが好ましく、５％以下であることがさらに好ましい。特に斯かる範囲であれば、漆黒性に優れた積層体が得られる。
【００４０】
黒色層［Ａ層］は、さらに顔料分散剤、界面活性剤、カップリング剤や顔料誘導体を含有しても良い。顔料誘導体とは、カラーインデックスに記載されている有機顔料残基に、特定の置換基を導入したものである。
【００４１】
黒色層［Ａ層］には、必要に応じて、難燃剤、充填剤、及びその他各種添加剤を含むことができる。難燃剤としては例えば、水酸化アルミニウム、水酸化マグネシウム、及びリン酸化合物等が挙げられる。
添加剤として例えば、基材密着性を高めるためのカップリング剤、吸湿時・高温時の信頼性を高めるためのイオン捕捉剤・酸化防止剤、及びレベリング剤等が挙げられる。
【００４２】
＜黒色層［Ａ層］の製造方法＞
黒色層［Ａ層］は種々の方法で得ることができる。
例えば、空隙率が５０％以上の多孔質黒色顔料とバインダー成分とを５０：５０〜１００：０（体積比率）で含む黒色層形成用塗料を、基材に塗工した後、乾燥することによって得ることができる。より好ましくは、空隙率が５０％以上の多孔質黒色顔料と分散媒と必要に応じてバインダー成分とを含有し、前記多孔質黒色顔料の平均分散粒子径（ｄ５０）が０．２μｍ〜１０μｍである黒色層形成用塗料を、基材に塗工した後、乾燥することによって得ることができる。
【００４３】
［黒色層形成用塗料］
本発明の黒色層形成用塗料は、多孔質黒色顔料を分散するための分散媒を含むことが好ましい。使用する分散媒としては、２５℃で液状の媒体が好ましい。具体的には、酢酸エチル、酢酸ｎ−プロピル、酢酸イソプロピル、酢酸イソブチル、プロピレングリコールモノメチルエーテルアセテートなどのエステル系溶剤、メタノール、エタノール、ｎ−プロパノール、イソプロパノール、ｎ−ブタノール等のアルコール系溶剤、ベンゼン、トルエン、キシレン等の芳香族系溶剤、アセトン、メチルエチルケトン、ジイソプロピルケトン、シクロヘキサノン等のケトン系溶剤、ｎ−オクタンなどの炭化水素系溶剤などの公知の溶剤を、単独又は複数使用できる。
【００４４】
黒色層形成用塗料は、様々な方法で得ることができる。
例えば、多孔質黒色顔料を分散媒に分散したり、多孔質黒色顔料を分散媒に分散した後、この分散体にバインダー成分を添加したり、若しくはバインダー成分を分散媒に溶解しバインダー溶液とし、前記分散体に添加したり、あるいは、バインダー成分を分散媒に溶解しバインダー溶液に多孔質黒色顔料を分散したりすることができる。
【００４５】
黒色層形成用塗料を得る際、使用できる分散機としては特に制限はなく、例えば、ニーダー、アトライター、ボールミル、ガラスビーズやジルコニアビーズなどを使用したサンドミル、スキャンデックス、アイガーミル、ペイントコンディショナー、ペイントシェイカー等のメディア分散機、コロイドミルなどが使用できる。
【００４６】
多孔質黒色顔料の平均分散粒子径（ｄ５０）は、０．３μｍ〜５μｍである分散液を用いることが好ましい。ｄ５０が０．２μｍ以上の黒色層形成用塗料を用いることで、塗膜表面のＲｔ、Ｒａを十分に大きくすることができ、良好な光吸収性を得ることができる。ｄ５０が１０μｍ以下の黒色層形成用塗料を用いることで、表面の粗さが大きくなりすぎず（Ｒｔ、Ｒａが大になり過ぎない）、平滑性が良好な積層体を得ることができる。
黒色層形成用塗料の平均分散粒子径（ｄ５０）は、レーザー回折・散乱式の粒子径分布測定装置、例えば、マイクロトラックＭＴ３０００II（マイクロトラック・ベル社製）を使用して求めた数値である。測定は分散液と同様の分散媒体に希釈して２５℃にて測定した。
【００４７】
さらに、黒色層［Ａ層］は、以下に示す工程Ａ、Ｂにより製造されても良い。
工程Ａ：黒色層形成用塗料を、前記基材に塗工した後、乾燥し、黒色膜を形成する。
工程Ｂ：表面の粗さパラメーターＲｔが０．１５〜５μｍ、Ｒａが０．０１０〜０．５μｍである型の前記表面を、前記黒色膜の表面に押圧し、前記黒色膜の表面に前記型の表面形状を転写し、黒色膜を形成する。
【００４８】
＜基材＞
基材としては、特に限定されるものではないが、ガラス基材、プラスチック基材（有機高分子基材）のほか、金属基材、紙基材、木基材（木製基材）、石基材、布基材、皮革基材等を挙げることができる。また、その形状としては、平板、フィルム状、シート状、立体形状等が挙げられ、用途や使用条件に基づいて適宜選択することができる。
基材としては、ポリエステル、ポリプロピレン、ポリエチレン、ナイロン等の合成樹脂のフィルム又はこれらフィルムの複合体、及びガラスなどを用いることが好ましい。
【００４９】
また、基材として、剥離フィルムを用いることもできる。剥離フィルムとしては、例えばポリエチレンテレフタレート（ＰＥＴ）、ポリエチレンナフタレート（ＰＥＮ）などのポリエステル樹脂、ポリプロピレン、ポリエチレンなどのポリオレフィン樹脂、ポリ塩化ビニル樹脂、ポリカーボネート樹脂、アクリル樹脂、シクロオレフィン樹脂、トリアセチルセルロース、合成ゴム、ポリアミド樹脂、スチレン樹脂、メラミン樹脂、ウレタン樹脂、アミノ樹脂、フッ素系樹脂、フッ化ビニリデン樹脂、ＡＢＳ樹脂、シリコーン系樹、天然ゴム、等の樹脂を用いて形成された透明樹脂フィルムを用いることができる。
【００５０】
黒色層形成用塗料はグラビア印刷、フレキソ印刷、インクジェット印刷、コーター塗工、スプレー塗工、スピンコーターなどの既知の方式で塗工することができる。より具体的には例えば、本発明の黒色層は、前記の黒色層形成用塗料を、基材の一主面上に、ロールコート法、スピンコート法、ディップコート法、スプレーコート法、バーコート法、スリットコート法、スリット＆スピンコート法、フローコート法、ダイコート法等の各種塗布法により塗布して塗布膜を形成し、この塗布膜から樹脂溶媒等の溶剤を揮発等により除去して塗膜を形成し、該塗膜を必要により硬化処理することにより、容易に得ることができる。
【００５１】
＜透明樹脂層［Ｂ層］＞
本発明の透明樹脂層［Ｂ層］は、膜厚が１μｍ以上であり、下層塗膜を視認できる程度の透明性を有するものである。下層塗膜を視認できる程度とは、たとえば、透過率計（ＮＩＰＰＯＮ  ＤＥＮＳＨＯＫＵ社製、ＴＵＲＢＩＤＩＭＥＴＥＲ  ＮＤＨ５０００Ｗ）を用いてＪＩＳ  Ｋ７３６１に準拠し測定した透明樹脂層の全光線透過率が５０％以上であることが好ましい。
【００５２】
透明樹脂層［Ｂ層］の膜厚は、１μｍ以上であり、好ましくは５〜１５０μｍ、より好ましくは２５〜１００μｍの範囲内である。上記範囲であれば、漆黒性に優れた積層体が得られる。
【００５３】
透明樹脂層［Ｂ層］を形成する方法は、透明樹脂層を形成する物質や形状、透明樹脂層を設ける目的、積層体の用途等により最適な方法を選択すればよい。
【００５４】
透明樹脂層［Ｂ層］を黒色層［Ａ層］の保護膜として設ける場合、
（１）予め製膜された透明樹脂フィルムを透明樹脂層［Ｂ層］として用い、黒色層［Ａ層］を積層する方法、
（２）基材、又は剥離フィルムなどに、透明樹脂組成物を塗布して形成した透明樹脂層［Ｂ層］上に、黒色層［Ａ層］を積層する方法、
（３）予め形成した黒色層［Ａ層］上に、透明樹脂組成物を塗布して透明樹脂層［Ｂ層］を形成する方法、
等により形成することができる。より好ましくは（３）の方法である。
【００５５】
［透明樹脂組成物］
なかでも透明樹脂組成物を塗布することにより透明樹脂層［Ｂ層］を形成することが、平坦性、外観に優れる積層体とすることができるために好ましい。
【００５６】
透明樹脂層［Ｂ層］を、透明樹脂組成物を塗布して形成する方法としては、キャスト、スピンコート、ディップコート、バーコート、スプレー、ブレードコート、スリットダイコート、グラビアコート、リバースコート、スクリーン印刷、鋳型塗布、印刷転写、インクジェットなどのウエットコート法等、一般的な方法を挙げることができる。
【００５７】
（透明樹脂）
透明樹脂組成物に用いることができる透明樹脂としては、例えば、ポリエチレンテレフタレート（ＰＥＴ）、ポリエチレンナフタレート（ＰＥＮ）などのポリエステル、ポリイミド、ポリフェニレンスルフィド、アラミド、ポリプロピレン、ポリエチレン、ポリ乳酸、ポリ塩化ビニル、ポリカーボネート、ポリメタクリル酸メチル、脂環式アクリル樹脂、シクロオレフィン樹脂、トリアセチルセルロース、エポキシ樹脂、フェノール樹脂、アルキッド樹脂、石油樹脂、ビニル系樹脂、オレフィン樹脂、合成ゴム、ポリアミド樹脂、アクリル樹脂、スチレン樹脂、メラミン樹脂、ウレタン樹脂、アミノ樹脂、フッ素系樹脂、フッ化ビニリデン樹脂、塩化ビニル樹脂、ＡＢＳ樹脂、シリコーン系樹、ニトロセルロース、ロジン変性フェノール樹脂、ロジン変性ポリアミド樹脂、天然ゴム、ゼラチン、ロジン、セラック、多糖類、ギルソナイト等を挙げることができるが、主剤として水酸基を含有するポリオール樹脂を使用し、硬化剤がイソシアネートである２液クリア塗料（例えば、２液硬化型ウレタン塗料）が好ましい。得られる透明樹脂塗膜の外観が良好で、耐酸性に優れたものとなるからである。上記主剤として使用されるポリオール樹脂は、特に限定されないが、例えば、ポリエステルポリオール、ポリエーテルポリオール、アクリルポリオール、ポリカーボネートポリオール、ポリウレタンポリオール等が挙げられる。
【００５８】
（硬化剤）
透明樹脂組成物の硬化剤として用いるイソシアネートとしては、フェニレンジイソシアネート、トリレンジイソシアネート、キシリレンジイソシアネート、ビスフェニレンジイソシアネート、ナフチレンジイソシアネート、ジフェニルメタンジイソシアネート、イソホロンジイソシアネート、シクロペンチレンジイソシアネート、シクロへキシレンジイソシアネート、メチルシクロへキシレンジイソシアネート、ジシクロヘキシルメタンジイソシアネート、トリメチレンジイソシアネート、テトラメチレンジイソシアネート、ペンタメチレンジイソシアネート、ヘキサメチレンジイソシアネート、プロピレンジイソシアネート、エチルエチレンジイソシアネート、トリメチルヘキサンジイソシアネート等が挙げられる。
【００５９】
また、透明樹脂層［Ｂ層］を、透明樹脂組成物により層形成する場合、平均反射率を下げるために、屈折率が低いことが好ましい。
【００６０】
屈折率が低い材料としては、無機化合物、有機化合物、及び無機・有機の複合物で構成されたもので内部に空洞を有する構成のあるものが好ましい。単一物質としては、珪素酸化物、フッ化マグネシウム、フッ化セリウム、フッ化ランタン、フッ化カルシウムなどの無機化合物、珪素元素、フッ素元素を含有するポリマーなどの有機化合物、複合体としては、内部に空洞を有するシリカ、アクリルなどの微粒子と単官能若しくは多官能（メタ）アクリル酸エステル、又は／及びシロキサン化合物、又は／及びパーフルオロアルキル基を有する有機化合物の単量体成分を重合して得られる重合体との混合物が挙げられる。
【００６１】
（珪素酸化物）
珪素酸化物は、具体例に例えば、テトラメトキシシラン、テトラエトキシシラン、テトラ−ｎ−プロポキシシラン、テトラ−ｉ−プロポキシシラン、テトラ−ｎ−ブトキシシランなどのテトラアルコシシラン類、メチルトリメトキシシラン、メチルトリエトキシシラン、エチルトリメトキシシラン、エチルトリエトキシシラン、ｎ−プロピルトリメトキシシラン、ｎ−プロピルトリエトキシシラン、ｉ−プロピルトリメトキシシラン、ｉ−プロピルトリエトキシシラン、ｎ−ブチルトリメトキシシラン、ｎ−ブチルトリエトキシシラン、ｎ−ペンチルトリメトキシシラン、ｎ−ペンチルトリエトキシシラン、ｎ−ヘキシルトリメトキシシラン、ｎ−ヘプチルトリメトキシシラン、ｎ−オクチルトリメトキシシラン、ビニルトリメトキシシラン、ビニルトリエトキシシラン、シクロヘキシルトリメトキシシラン、シクロヘキシルトリエトキシシラン、フェニルトリメトキシシラン、フェニルトリエトキシシラン、Ｎ−（２−アミノエチル）−３−アミノプロピルトリメトキシシラン、Ｎ−（２−アミノエチル）−３−アミノプロピルトリエトキシシラン、３−クロロプロピルトリメトキシシラン、３−クロロプロピルトリエトキシシラン、３，３，３−トリフロロプロピルトリメトキシシラン、３，３，３−トリフロロプロピルトリエトキシシラン、３−アミノプロピルトリメトキシシラン、３−アミノプロピルトリエトキシシラン、２−ヒドロキシエチルトリメトキシシラン、２−ヒドロキシエチルトリエトキシシラン、２−ヒドロキシプロピルトリメトキシシラン、２−ヒドロキシプロピルトリエトキシシラン、３−ヒドロキシプロピルトリメトキシシラン、３−ヒドロキシプロピルトリエトキシシラン、３−メルカプトプロピルトリメトキシシラン、３−メルカプトプロピルトリエトキシシラン、３−イソシアネートプロピルトリメトキシシラン、３−イソシアネートプロピルトリエトキシシラン、３−グリシドキシプロピルトリメトキシシラン、３−グリシドキシプロピルトリエトキシシラン、２−（３，４−エポキシシクロヘキシル）エチルトリメトキシシラン、２−（３，４−エポキシシクロヘキシル）エチルトリエトキシシラン、３−（メタ）アクリルオキシプロピルトリメトキシシラン、３−（メタ）アクリルオキシプロピルトリエトキシシラン、３−ウレイドプロピルトリメトキシシラン、３−ウレイドプロピルトリエトキシシラン、ビニルトリメトキシシラン、ビニルトリエトキシシラン、アリルトリメトキシシラン、ビニルトリアセトキシシラン等のトリアルコキシシラン類、メチルトリアセチルオキシシラン、メチルトリフェノキシシランなどのオルガノアルコシシランのアルコール、水、酸などから、加水分解・重合反応によって形成させるゾル−ゲルコーティング膜、珪素酸化物のスパッタ蒸着膜などが使用できる。
【００６２】
また、内部に空洞を有するシリカ微粒子を用いた複合物としては、具体的にオプスター（登録商標）ＴＵ−２１８０（ＪＳＲ株式会社製）、ＥＬＣＯＭ（登録商標）Ｐ−５０２４（日揮触媒化成製）などを使用することができる。
【００６３】
＜接着層［Ｃ層］＞
本発明の積層体は、積層体の使用方法、用途に応じて少なくともどちらか一方の面に接着層［Ｃ層］を備えても良い。
【００６４】
本発明における接着層［Ｃ層］とは、圧力や熱等の作用によって接着性が発現し、本発明の積層体と被着体とを接合する役割を果たすものである。
接着層［Ｃ層］に用いられる材料としては、特に限定されるものではなく、一般的な粘着剤、接着剤を用いることができる。具体的には、例えば、一般的な天然ゴム、合成イソプレンゴム、再生ゴム、スチレン−ブタジエンゴム、ポリイソプレンゴム、スチレン−イソプレン−スチレンゴム等を主成分とするゴム系粘着剤、アクリル系粘着剤、ウレタン系粘着剤及びシリコン系粘着剤、ホットメルト接着剤、エチレンビニルアルコール系接着剤、塩素化ポリオレフィン系接着剤等を用いることができる。また、粘着剤、接着剤中には必要に応じて、例えば架橋剤、触媒、顔料、分散剤、粘着付与剤、溶剤、紫外線吸収剤、粘度調整剤、レベリング剤、消泡剤などの添加剤を本発明の目的を阻害しない範囲で適宜配合することができる。
【００６５】
接着層［Ｃ層］を形成する方法としては、接着層を形成する材料の種類や積層体の用途に応じて最適な方法を選択すれば良く、積層体のどちらか一方の面に粘着剤又は接着剤を塗布した後に加熱乾燥、硬化する方法、剥離フィルム上に粘着剤又は接着剤を塗布した後に加熱乾燥、硬化させ接着層を形成し、積層体のどちらか一方の面と接着層面とを貼り合わせる方法等により形成することができる。
【００６６】
剥離性シートとしては、
例えばポリエチレンテレフタレート（ＰＥＴ）、ポリエチレンナフタレート（ＰＥＮ）などのポリエステル樹脂、ポリプロピレン、ポリエチレンなどのポリオレフィン樹脂、ポリ塩化ビニル樹脂、ポリカーボネート樹脂、アクリル樹脂、シクロオレフィン樹脂、トリアセチルセルロース、合成ゴム、ポリアミド樹脂、スチレン樹脂、メラミン樹脂、ウレタン樹脂、アミノ樹脂、フッ素系樹脂、フッ化ビニリデン樹脂、ＡＢＳ樹脂、シリコーン系樹、天然ゴム、等を挙げることができる。  
【００６７】
接着剤層に前記黒色膜を重ね合わせる工程において、ローラーなどによる加圧、ラミネーターによる加熱加圧などを行うことができる。ラミネーターの条件は、特に制限されるものはないが、温度条件としては接着剤層のＴｇより２０℃程度高い温度、加圧条件としては０．１ＭＰａ以上１０ＭＰａ以下が好ましい。
【００６８】
接着層を層形成するための方法としては、キャスト、スピンコート、ディップコート、バーコート、スプレー、ブレードコート、スリットダイコート、グラビアコート、リバースコート、スクリーン印刷などのウェットコート法等一般的な方法を挙げることができる。
【実施例】
【００６９】
以下に実施例を挙げて、本発明をさらに具体的に説明するが、本発明はその要旨を超えない限り、以下の実施例に限定されるものではない。例中、特に断わりのない限り、「部」とは「質量部」、「％」とは「質量％」をそれぞれ意味する。
【００７０】
＜水酸基価（ＯＨＶ）、酸価（ＡＶ）＞
ＪＩＳ  Ｋ００７０に従って求めた。
【００７１】
＜質量平均分子量（Ｍｗ）＞
質量平均分子量（Ｍｗ）は、ＧＰＣ（ゲルパーミエーションクロマトグラフィー）装置（東ソー株式会社製ＨＬＣ−８２２０）を用いて分子量分布を測定し、ポリスチレンを標準物質に用いた換算分子量として求めた。下記に測定条件を示す。
カラム：下記カラムを直列に連結して使用した。
東ソー株式会社製ガードカラムＨＸＬ−Ｈ
東ソー株式会社製ＴＳＫｇｅｌＧ５０００ＨＸＬ
東ソー株式会社製ＴＳＫｇｅｌＧ４０００ＨＸＬ
東ソー株式会社製ＴＳＫｇｅｌＧ３０００ＨＸＬ
東ソー株式会社製ＴＳＫｇｅｌＧ２０００ＨＸＬ
検出器：ＲＩ（示差屈折計）
測定条件：カラム温度４０℃
溶離液：テトラヒドロフラン
流速：１．０ｍＬ／分
【００７２】
＜Ｒｔ、Ｒａ、膜厚の測定方法＞
Ｔａｙｌａｒ  Ｈоｂｓоｎ社製のファームタリサーフシリーズｉ６０を用いて測定した。
測定条件は下記のとおりであり、５回の測定の平均値をもって値とした。
針の種類；先端２μｍダイヤモンドスタイラス
カットオフ周波数λｃ；０．０８ｍｍ
測定長；１０ｍｍ
速度；２０ｍｍ／ｍｉｎ．
【００７３】
＜反射率の測定方法＞
白色校正板の上に各黒色層を乗せ、正反射成分と散乱反射成分を、分光測色計（コニカミノルタ株式会社製、ＣＭ−７００ｄ）によって、視野角１０°、光源Ｄ６５で測定した。
【００７４】
＜Ｌ＊値の測定方法＞
白色校正板の上に各黒色層を乗せ、分光測色計（コニカミノルタ株式会社製、ＣＭ−７００ｄ）によって、視野角１０°、光源Ｄ６５で測定した。
【００７５】
＜透過率の測定方法＞
分光光度計（株式会社日立ハイテクノロジーズ製  Ｕ−４１００）を用いて測定した。
【００７６】
＜バインダー成分の合成＞
［アクリル樹脂溶液］
撹拌機、温度計、還流冷却器、滴下装置、及び窒素導入管を備えた反応容器に、メタクリル酸メチル２０．０部、メタクリル酸０．６部、メタクリル酸−２−ヒドロキシエチル３．０部、メタクリル酸ｎ−ブチル７６．４部、及びプロピレングリコール１−モノメチルエーテル２―アセタート１００部を仕込み、窒素雰囲気下で撹拌しながら１００℃まで昇温した。次いで、アゾビスイソブチロニトリル０．５部を加え、２時間重合反応を行った。次いで、転化率が９８％以上となるまで１時間毎にアゾビスイソブチロニトリルを０．５部加えて重合反応を行った。転化率が９８％以上になったことを確認した後、プロピレングリコール１−モノメチルエーテル２−アセタート５０部を加えて希釈した。以上のようにして、固形分量４０％、Ｍｗ３０，０００のアクリル樹脂の溶液を得た。
【００７７】
＜透明樹脂組成物の合成＞
［透明樹脂組成物ｂ−１］
丸底フラスコ中に、有機溶媒（トルエン／キシレン／酢酸エチル／酢酸ブチル＝７０部／１５部／１０部／５部からなる混合液）６０部を入れ、アクリル樹脂１２０部（ＤＩＣ株式会社製、ＡＣＲＹＤＩＣ４４−１７９  ＮＶ６０％）、メラミン樹脂（ＳＵＰＥＲ  ＢＥＣＫＡＭＩＮＥ  Ｌ−１１７−６０  ＮＶ６０％）３０部を添加し、１０分撹拌することにより透明樹脂組成物（ｂ−１）を調製した。
【００７８】
［透明樹脂組成物ｂ−２］
丸底フラスコ中に、有機溶媒（トルエン／キシレン／酢酸エチル／酢酸ブチル＝７０部／１５部／１０部／５部からなる混合液）１００部を入れ、アクリル樹脂１２０部（ＤＩＣ株式会社製、ＡＣＲＹＤＩＣ４４−１７９  ＮＶ６０％）、メラミン樹脂（ＳＵＰＥＲ  ＢＥＣＫＡＭＩＮＥ  Ｌ−１１７−６０  ＮＶ６０％）３０部を添加し、１０分撹拌することにより透明樹脂組成物（ｂ−２）を調製した。
【００７９】
＜黒色顔料分散液の製造＞
［黒色顔料分散液１］
多孔質黒色顔料（ライオン・スペシャリティ・ケミカルズ株式会社製カーボンＥＣＰ：空隙率６０％、比表面積８００ｇ／ｃｍ３）を１部、分散剤ＢＹＫ１１１（ビックケミー株式会社製）を０．２部、プロピレングリコール１−モノメチルエーテル２―アセタート５０部、直径３ｍｍガラスビーズ２５部を容器に入れ、撹拌混合し、ペイントシェーカーで２時間分散し、黒色顔料分散液１を得た。
【００８０】
［黒色顔料分散液２］
多孔質黒色顔料として、カーボンＥＣＰの代わりに、ライオン・スペシャリティ・ケミカルズ株式会社製カーボンＥＣＰ６００ＪＤ（空隙率約８０％、比表面積１４００ｇ／ｃｍ３）を用いた以外は、黒色顔料分散液１と同様の方法で、黒色顔料分散液２を得た。
【００８１】
［黒色顔料分散液３］
黒色顔料として、カーボンＥＣＰの代わりに、三菱ケミカル株式会社製ＭＡ１１０（空隙率０％、比表面積１１０ｇ／ｃｍ３）を１部とした以外は、黒色顔料分散液１と同様の方法で、黒色顔料分散液３を得た。
【００８２】
＜黒色層形成用塗料の調整＞
［黒色層形成用塗料１］
黒色顔料分散液１：４０部に対し、アクリル樹脂の溶液を０．５５部、プロピレングリコール１−モノメチルエーテル２−アセタート５部加え、黒色層形成用塗料１を得た。粒度分布計マイクロトラックＭＴ３０００II（マイクロトラック・ベル社製）を用いて測定した平均分散粒子径（ｄ５０）は０．７９μｍであった。
【００８３】
［黒色層形成用塗料２、３］
表１に記載された原料及び配合を変更した以外は、黒色層形成用塗料１と同様の方法で、黒色層形成用塗料２、３を得た。
【００８４】
＜黒色層の製造＞
［黒色層１］
基材であるポリエステルフィルム（東洋紡株式会社、Ｅ５１０１、厚み１８８μｍ）に、黒色層形成用塗料１をブレードコーターを用いて塗工、１００℃２分間乾燥し黒色層１を得た。黒色層表面の粗さパラメータは、Ｒｔ＝０．８９μｍ、Ｒａ＝０．０５μｍであり、膜厚４．８μｍであった。
【００８５】
［黒色層２］
基材であるポリエステルフィルム（東洋紡株式会社、Ｅ５１０１、厚み１８８μｍ）に、黒色層形成用塗料２をスプレー塗装によって塗布し、１００℃２分間乾燥し黒色層２を得た。黒色層表面の粗さパラメータは、Ｒｔ＝１．０８μｍ、Ｒａ＝０．０５μｍ、膜厚５．０μｍであった。
【００８６】
［黒色層３］
基材である鋼板（厚さ２ｍｍ）に、黒色層形成用塗料２をスプレー塗装によって塗布し、１００℃２分間乾燥し黒色層３を得た。黒色層表面の粗さパラメータは、Ｒｔ＝１．１６μｍ、Ｒａ＝０．０８μｍであり、膜厚５．２μｍであった。
【００８７】
［黒色層４］
黒色層形成用塗料１の代わりに、黒色層形成用塗料３を用い、ブレードコーターの番手で膜厚を調整した以外は、黒色層１と同様にして、黒色層４を得た。黒色層表面の粗さパラメータは、Ｒｔ＝０．８９μｍ、Ｒａ＝０．０４μｍであり、膜厚５．０μｍであった。
【００８８】
＜積層体の製造＞
［実施例１］
（積層体１）
黒色層１の黒色膜上に、透明樹脂組成物ｂ−１をスプレー法により膜厚５０μｍになるように塗布し、１５０℃２０分間乾燥させて、積層体１を得た。
【００８９】
［実施例２〜３、比較例１］
（積層体２）
黒色層を表１に示すものに変更した以外は、積層体１と同様にして、積層体２〜３、５を得た。
【００９０】
［実施例４］
（積層体４）
黒色層３の黒色膜上に、透明樹脂組成物ｂ−２をスプレー法により膜厚１μｍになるように塗布し、１５０℃２０分間乾燥させて、積層体４を得た。
【００９１】
［比較例２］
（積層体６）
黒色層２の黒色膜上に、透明樹脂組成物ｂ−２をスプレー法により膜厚０．４μｍになるように塗布し、１５０℃２０分間乾燥させて、積層体６を得た。
【００９２】
＜積層体の評価＞
得られた積層体について、以下の評価を実施した。結果を表１に示す。
【００９３】
［漆黒性（Ｌ＊、ａ＊、ｂ＊）］
得られた積層体について、透明樹脂層側から、色差計（ＮＩＰＰＯＮＤＥＮＳＨＯＫＵ社製、ＳｐｅｃｔｒｏＣｏｌｏｒＭｅｔｅｒＳＥ２０００）を用いてＪＩＳ  Ｚ８７２９で規定されるＬ＊、ａ＊、ｂ＊表色系における明度（Ｌ＊）及び色度（ａ＊、ｂ＊）を測定し、下記基準に従って評価した。
◎：Ｌ＊が２．０以下、かつｂ＊が−２以上０．３以下（優）
○：Ｌ＊が２．０を超え２．５以下、かつｂ＊が−２以上０．３以下（良）
×：上記◎及び○以外（不良）
【００９４】
［深み感］
得られた積層体の深み感を、目視により評価した。評価基準は下記の通りである。
◎：深みの優れた外観
○：やや劣るが深みのある外観
×：深みが劣る
【００９５】
［平均反射率％］
得られた積層体の透明樹脂層側から、紫外可視近赤外分光光度計（日立製作所社製、ＵＶ−３５００、積分球使用）を用い、波長３００〜１５００ｎｍにおける絶対反射スペクトルを５ｎｍの範囲で測定し、波長３８０ｎｍ〜７８０ｎｍの各反射率の加重平均値を求めることで算出した。５％以下である場合、漆黒性に優れ良好である。
【００９６】
【表１】
2019188631.tif 000004
【００９７】
表１中の略称を以下に示す。
ＥＣＰ：ライオン・スペシャリティ・ケミカルズ株式会社製カーボンＥＣＰ（空隙率６０％、比表面積８００ｇ／ｃｍ３）
ＥＣＰ６００ＪＤ：ライオン・スペシャリティ・ケミカルズ株式会社製カーボンＥＣＰ６００ＪＤ（空隙率約８０％、比表面積１４００ｇ／ｃｍ３）
ＭＡ１１０：三菱ケミカル株式会社製ＭＡ１１０（空隙率０％、比表面積１１０ｇ／ｃｍ３）
ＰＥＴ：ポリエステルフィルム（東洋紡株式会社、Ｅ５１０１、厚み１８８μｍ）
【００９８】
表１に示す通り、多孔質黒色顔料を含む黒色膜［Ａ層］と、１μｍ以上の膜厚である透明樹脂層［Ｂ層］とが積層された本発明の積層体は、比較例１に示したカーボンブラックを使用した積層体を用いた場合よりも、漆黒性が高く、さらに深みのある外観に優れた積層体が得られることが確認できた。また多孔質黒色顔料を含む黒色膜［Ａ層］と、１μｍ以上の膜厚である透明樹脂層［Ｂ層］とが積層された本発明の積層体は、比較例２に示した多孔質黒色顔料を含む黒色膜［Ａ層］と、０．３μｍの膜厚である透明樹脂層［Ｂ層］とが積層された積層体に比べ、漆黒性が高く、さらに深みのある外観に優れた積層体が得られることが確認できた。